ИМЕЮЩЕЕ ПОКРЫТИЕ ПОРШНЕВОЕ КОЛЬЦО С ЗАЩИТНЫМ СЛОЕМ

1. Поршневое кольцо, содержащее корпус поршневого кольца,
причем на наружную поверхность корпуса поршневого кольца по меньшей мере на рабочую поверхность нанесено алмазоподобное углеродное покрытие в качестве функционального покрытия,
причем на функциональное покрытие по меньшей мере на некоторых участках рабочей поверхности поршневого кольца нанесен защитный слой,
причем защитный слой состоит из материала, который отличается от материала функционального покрытия и обладает более высокой термостойкостью, чем материал функционального покрытия,
при этом защитный слой имеет форму поверхностных включений, расположенных в углублениях функционального покрытия.
2. Поршневое кольцо по п. 1, отличающееся тем, что защитный слой нанесен способом физического осаждения из паровой фазы.
3. Поршневое кольцо по любому из предыдущих пунктов, отличающееся тем, что толщина защитного слоя составляет менее 5 мкм, предпочтительно - менее 2 мкм, наиболее предпочтительно - менее 1 мкм.
4. Поршневое кольцо по любому из предыдущих пунктов, отличающееся тем, что защитный слой состоит из металла или нитрида металла.
5. Поршневое кольцо по любому из предыдущих пунктов, отличающееся тем, что на всю рабочую поверхность поршневого кольца нанесен защитный слой.
6. Поршневое кольцо по любому из предыдущих пунктов, отличающееся тем, что на рабочую поверхность поршневого кольца в области вокруг точки контакта не нанесен защитный слой, а на остальную рабочую поверхность поршневого кольца и рабочие кромки за пределами этой области нанесен защитный слой.
7. Поршневое кольцо по любому из предыдущих пунктов, отличающееся тем, что функциональное покрытие сформировано как алмазоподобное углеродное покрытие, не содержащее водорода или галогенов.
8. Поршневое кольцо по любому из предыдущих пунктов, отличающееся тем, что поверхностные включения защитного слоя при толщине слоя функционального покрытия менее 10 мкм занимают долю от общей поверхности, лежащую в диапазоне от 10% до 30%, или при толщине слоя функционального покрытия более 10 мкм занимают долю от общей поверхности, лежащую в диапазоне от 20% до 40%.
9. Поршневое кольцо по любому из предыдущих пунктов, отличающееся тем, что на рабочей поверхности поршневого кольца показатель шероховатости Rpk лежит в диапазоне от 0,03 мкм до 0,1 мкм, и показатель шероховатости Rk лежит в диапазоне от 0,15 мкм до 0,3 мкм.
10. Способ изготовления поршневого кольца с покрытием, включающий стадии
- изготовления корпуса поршневого кольца;
- нанесения алмазоподобного углеродного покрытия в качестве функционального покрытия по меньшей мере на рабочую поверхность корпуса поршневого кольца;
- нанесения защитного слоя на функциональное покрытие;
- частичного удаления защитного слоя таким образом, чтобы включения имелись только в углублениях поверхности функционального покрытия.
11. Способ по п. 10, отличающийся тем, что корпусу поршневого кольца перед нанесением функционального покрытия придают шероховатость, в частности - тем поверхностям, которые будут снабжены функциональным покрытием.
12. Способ по любому из пп. 10, 11, отличающийся тем, что функциональное покрытие наносят дуговым способом или способом ионно-плазменного распыления.
13. Способ по любому из пп. 10-12, отличающийся тем, что функциональное покрытие после его нанесения имеет показатель шероховатости Rpk, лежащий в диапазоне от 0,15 мкм до 0,5 мкм, и показатель шероховатости Rk, лежащий в диапазоне от 0,3 мкм до 0,7 мкм.
14. Способ по любому из пп. 10-13, отличающийся тем, что защитный слой нанесен способом физического осаждения из паровой фазы.
15. Способ по любому из пп. 10-14, отличающийся тем, что материал защитного слоя включает металл, сплав металла или нитрид металла, предпочтительно - хром, алюминий, нитрид титана или нитрид ванадия.
16. Способ по любому из пп. 10-15, отличающийся тем, что толщина нанесения материала защитного слоя лежит в диапазоне от 0,05 мкм до 1 мкм, при толщине слоя функционального покрытия более 20 мкм она предпочтительно лежит в диапазоне от 0,2 мкм до 0,4 мкм, или при толщине слоя функционального покрытия менее 20 мкм она предпочтительно лежит в диапазоне от 0,05 мкм до 0,4 мкм, еще более предпочтительно - от 0,1 мкм до 0,2 мкм.
17. Способ по любому из пп. 10-16, отличающийся тем, что стадия частичного удаления защитного слоя включает шлифование, в частности -круговое шлифование.
18. Способ по любому из пп. 10-17, отличающийся тем, что стадию частичного удаления защитного слоя продолжают до тех пор, пока доля поверхности, занимаемой поверхностными включениями, при толщине слоя функционального покрытия менее 10 мкм не будет лежать в диапазоне от 10% до 30% от общей поверхности, или при толщине слоя функционального покрытия более 10 мкм она не будет лежать в диапазоне от 20% до 40% от общей поверхности.